Керамическая масса для изготовления стеновых материалов
CERAMIC MASS FOR MANUFACTURING WALL MATERIALS

Изобретение относится к промышленности строительных материалов и касается составов керамических масс для изготовления стеновых материалов: лицевого кирпича, блоков.
Известна керамическая масса, включающая, мас. %: мориллонитовую глину 30,0-50,0; каолин 10,0-40,0; шлак ТЭС 10,0-23,0 [1].
Задачей изобретения является повышение прочности стеновых материалов, полученных из керамической массы.
Технический результат достигается тем, что керамическая масса для изготовления стеновых материалов, содержащая монтмориллонитовую глину, каолин, дополнительно включает кварцевый песок, глинозем и подмыльный щелок при следующем соотношении компонентов, мас. %: монтмориллонитовая глина 10,0-15,0; каолин 69,5-71,5; кварцевый песок 9,25-14,15; глинозем 4,0-6,0; подмыльный щелок 0,25-0,35.
Для приготовления керамической массы могут быть использованы глины монтмориллонитовые, включающие Аl-монтмориллонит и Fe-монтмориллонит (нонтронит); каолины любых месторождений.
Подмыльный щелок - жидкость коричневого цвета, отход мыловаренного производства, состоящий из 85-90 мас. % воды, 0,5-0,3 мас. % омыленных жирных кислот и 7-14 мас. % поваренной соли [2].
В таблице приведены составы керамической массы для изготовления стеновых материалов.
Компоненты дозируют в требуемых количествах, смешивают и готовят керамическую массу с влажностью 18-26%. Из полученной массы формуют кирпич (блоки), который сушат до влажности не более 6% и обжигают при температуре 1200-1220°С. Поверхность обожженных стеновых изделий может быть покрыта слоем цветной глазури с последующим ее оплавлением при температуре 750-1000°С.
Источники информации
1. UA 9741, 1996.
2. Александровский А.В. Материаловедение для штукатуров, плиточников, мозаичников. М.: Высш. шк., 1977. - 304 с.